Brevet FR3037589A1 — publié le 20161223

La présente invention concerne une résine polyester hydroxylée et/ou carboxylée de composition spécifique, en particulier caractérisée par des compositions spécifiquement sélectionnées de composant polyol et de composant polyacide exempte de monoalcools et de monoacides gras insaturés, en particulier avec un taux d'huile nul pour résines en milieu solvant à haut extrait sec d'au moins 60% en poids et de viscosité convenable pour revêtements à haut extrait sec et à haut pouvoir couvrant, en particulier pour revêtements de feuilles métalliques ou couramment appelés également « coil coatings ». L'objectif de la présente invention est d'améliorer, par la structure spécifique de la résine liant utilisée, le taux de solides avec un taux en poids d'au moins 60% tout en maintenant une viscosité de la composition de revêtement convenable pour l'application finale, en particulier pour l'application sur feuilles métalliques ou autrement appelée aussi « application de revêtement coil ». Cette viscosité (Brookfield) doit être inférieure à 1000 mPa.s à la température d'application allant de 15 à 35°C, la viscosité Brookfield étant mesurée selon la méthode ISO 3219. Concernant la résine visée, elle doit avoir une viscosité inférieure à 15000 mPa.s en solution dans un solvant organique à 25°C avec un taux de résine (extrait sec) de 80% en poids. Concernant le pouvoir couvrant de la composition finale de de revêtement, celui-ci doit être supérieur à 450 m2 par kg de revêtement pour une épaisseur de 1 Les compositions à base de polyester, telles que définies selon la présente invention, ont comme objectif particulier d'améliorer le pouvoir couvrant des peintures (rendement) et répondent à un réel besoin du marché des peintures, en particulier pour le revêtement des feuilles métalliques. La présente invention concerne d'abord une résine polyester hydroxylée ou carboxylée de structure spécifique obtenue à partir de compositions spécifiques de composants polyol A) et de polyacide B). Elle concerne également ladite résine sous forme de solution dans un solvant organique de ladite résine. L'invention couvre également une composition réticulable comprenant ladite résine, en particulier une composition de revêtement et plus particulièrement une composition de revêtements pour feuilles métalliques (« coils »). Est couverte également l'utilisation de ladite résine ou d'une solution de ladite résine comme liant dans une composition de revêtement en milieu solvant organique, en particulier pour revêtements réticulables. Un autre objet de l'invention est le produit fini qui est un revêtement qui résulte de l'utilisation de ladite résine ou d'une solution de ladite résine ou d'une composition réticulable la contenant. 3037589 2 Le premier objet de l'invention concerne une résine polyester porteuse d'au moins deux fonctions parmi hydroxy et/ou carboxy, laquelle résine a comme composants : A) un composant polyol comprenant : al) au moins un diol porteur d'au moins deux substituants latéraux alkyles en C2 à 5 C4, en particulier avec lesdits alkyles étant différents, de préférence ledit diol étant en C3 à C6, plus préférentiellement en Ca ou 04, a2) au moins un diol porteur d'au moins un substituant latéral méthyle, en particulier de deux substituants latéraux méthyles, de préférence ledit diol étant en C3 à 06, plus préférentiellement en Ca ou 04, 10 a3) en option, au moins un diol linéaire en C2 à 06, porteur d'aucun substituant (alkyl) latéral, a4) en option, au moins un polyol de fonctionnalité > 2 et de préférence de fonctionnalité de 3 ou 4, plus préférentiellement de 3 et 15 B) un composant polyacide comprenant : 131) au moins un diacide aromatique ou son anhydride, de préférence représentant de 20 à 60% en poids de ladite résine, b2) au moins un diacide aliphatique linéaire en C4 à Cio, de préférence de C4 à 08, b3) en option, au moins un diacide cycloaliphatique 20 de préférence avec le rapport molaire 131 / b2 allant de 1/1 à 4/1, ladite résine étant exempte de tout monoacide et de tout monoalcool gras insaturé. Plus particulièrement, ledit diol al) est choisi parmi : 2-butyl, 2-éthyl 1,3-propane diol, 2-butyl, 2-éthyl, 1,2-propane diol, 2,3-diméthyl, 2,3-butane diol, 2-éthyl, 2-méthy1-1,3 propanediol, 1-éthyl, 2-methyl 1,3 propanediol et de préférence le 2-butyl, 2-éthyl 1,3- 25 propane diol. Ledit diol al) peut représenter au moins 3%, de préférence au moins 5% en poids de ladite résine. Plus particulièrement, ledit diol al) peut représenter de 3 à 25%, de préférence de 5 à 20%, plus préférentiellement de 5 à 15% en poids de ladite résine. En particulier, quand a3) est présent, le rapport molaire al / (a1+a2+a3) varie de 30 0,1 à 0,4 et de préférence de 0,1 à 0,3. Comme diol a2), il peut être sélectionné parmi : néopentyl glycol (2,2-diméthyl 1,3propanediol) ou le diméthyl butane diol et de préférence le néopentyl glycol. Le taux en poids dudit polyol a2) est de préférence inférieur à 75% en poids dudit composant polyol A). 35 Selon une composition particulière de ladite résine, le polyol a4) est présent en plus de al), a2) et a3) dans ledit composant polyol A), avec la structure de ladite résine polyester 3037589 3 étant ramifiée (ou branchée). Une structure ramifiée de résine polyester signifie ici que ladite résine polyester porte des greffons polyesters sur sa chaîne principale. Selon une composition particulière de ladite résine, le composant acide B) de ladite résine comprend (en plus des diacides b1) et b2)) au moins un diacide carboxylique 5 cycloaliphatique b3) ou son anhydride. Comme diacide aromatique b1) ou son anhydride, on peut citer l'acide isophtalique, l'acide téréphtalique, l'anhydride phtalique. Comme diacide aliphatique linéaire b2), on peut citer l'acide adipique, l'acide succinique, l'acide sébaccique. 10 Comme diacide cycloaliphatique b3), on peut citer le cyclohexane dicarboxylique acide, l'acide hexahydrophtalique. Ladite résine a un indice hydroxy ou un indice carboxy ou un indice global hydroxy + carboxy qui peut aller de 10 à 200, de préférence de 15 à 175 (en mgKOH/g). La mesure de l'indice OH est réalisée selon la méthode ISO 2554 et celle de l'indice 15 d'acide selon la méthode ISO 2114. Selon une option particulière, ladite résine est une résine hydroxylée. La température de transition vitreuse de ladite résine, mesurée par DSC à 10°C/min, peut varier de -10°C à 50°C, de préférence de 0°C à 30°C et avec une Mn (calculée) allant de 1000 à 10000. La valeur de Mn est calculée à partir de l'indice d'hydroxyle et d'acide 20 mesurés et de la fonctionnalité moyenne (en nombre) de la résine, cette fonctionnalité moyenne étant calculée à partir des proportions molaires des composants acides et de leur fonctionnalité. Le deuxième objet de l'invention concerne une solution de résine comprenant au moins une résine telle que définie ci-haut selon l'invention et un solvant organique de ladite 25 résine. Comme solvant organique convenable pour préparer ladite solution de résine, ledit solvant peut être sélectionné parmi les esters méthyliques ou esters éthyliques d'acides monocarboxyliques en C2 à C4 ou esters desdits acides monocarboxyliques avec des monoéthers méthoxy ou éthoxy de diols en C2 à C4, en particulier l'acétate de méthoxy propyle ou parmi diesters méthyliques ou éthyliques de diacides carboxyliques en C4 à C6, 30 terpènes, polyhydroxyalcanoates, esters méthyliques ou éthyliques d'huiles d'acides gras ou esters d'acide lactique avec alcools en C1 à Cg , solvants aromatiques comme le xylène ou d'autres solvants aromatiques qui sont des coupes de distillation d'hydrocarbures comportant 9 atomes de carbone avec point d'ébullition (Eb) allant de 155 à 180°C de type Solvarex® 9 ou coupes de distillation d'hydrocarbures aromatiques comportant 10 atomes 35 de carbone de point Eb allant de 180 à 193°C de type Solvesso® 150 ND, éventuellement en mélange avec les monoéthers de glycol comme le butyl glycol (ou butoxyéthanol). 3037589 4 De préférence, ledit solvant est sélectionné parmi les solvants aromatiques, tels que définis ci-haut, seuls ou en mélange avec les monoéthers de glycol, comme par exemple le mélange d'une coupe de distillation en Cg de point Eb allant de 155 à 180°C comme le Solvarex® 9 avec le butylglycol. Le taux en poids de ladite résine dans ladite solution peut 5 varier de 60 à 90%. Ledit solvant peut être le solvant de préparation de ladite résine si préparée par polycondensation en milieu solvant ou un solvant de dissolution après préparation par polycondensation en masse. Le taux de solides peut être ajusté par addition supplémentaire de solvant si la résine est préparée au départ dans un solvant. Ledit solvant peut être un mélange d'au moins deux solvants parmi ceux cités. 10 Ladite résine peut être préparée par réaction de polycondensation entre le composant polyol A) avec le composant acide B) tels que définis ci-haut. La réaction peut avoir lieu en milieu solvant ou à l'état fondu en masse, comme déjà connu de l'homme du métier. Lorsque la réaction est conduite en présence d'un solvant comme entraineur azéotropique pour éliminer l'eau, le solvant choisi préférentiellement est le xylène. 15 La réaction est conduite avantageusement en présence d'un catalyseur. Comme catalyseur, on peut utiliser les titanates d'alkyle comme, par exemple, le titanate d'isopropyle, le titanate de butyle, le titanate de 2- éthyl hexyle ou les dérivés de l'étain comme, par exemple, l'oxyde d'étain, l'oxalate d'étain, l'oxyde de monobutyl étain. Les quantités de catalyseur utilisées sont comprises entre 100 et 5000 ppm par rapport à 20 l'ensemble des monomères et de préférence de 500 à 1500 ppm toujours par rapport à l'ensemble des monomères. Un autre objet important de l'invention est une composition réticulable de liant, laquelle comprend comme liant au moins une résine polyester telle que définie ci-haut selon l'invention. 25 Plus particulièrement, ladite composition comprend au moins un solvant organique tel que défini ci-haut, avec le taux de ladite résine allant de 60% à 90%, de préférence de 65 à 85% par rapport au poids total de la résine avec le solvant. Ladite composition est de préférence une composition de revêtement, en particulier pour feuilles métalliques (ou autrement dit pour application dite « coil »). Cette composition 30 peut s'appliquer pour : - les revêtements de finition, - les revêtements primaires, - les revêtements d'envers de bande (en anglais « backer). Il s'agit de revêtements de la partie interne de la feuille métallique non exposée aux intempéries et à la 35 lumière. Ladite composition réticulable, en plus de ladite résine, peut comprendre au moins un agent réticulant porteur de groupements réactifs avec les groupements hydroxyles et/ou 3037589 5 carboxyles portés par ladite résine. Plus particulièrement, ledit agent réticulant est sélectionné parmi la mélamine ou un polyisocyanate, en particulier polyisocyanate bloqué ou un polyanhydride ou un polysilane, en particulier polysilane bloqué par alcoxy quand ladite résine est hydroxylée ou ledit agent réticulant est sélectionné parmi les polyépoxydes 5 ou polyols quand ladite résine est carboxylée. Selon une préférence particulière, ladite composition est une composition de revêtement en milieu solvant organique, en particulier une composition de peinture ou de vernis, plus particulièrement pour surfaces métalliques (ou autrement dit pour « coils »). Ladite composition peut être pigmentée et dans ce cas elle comprend en plus de 10 ladite résine, un solvant organique et au moins un pigment. L'utilisation de ladite résine ou d'une solution de ladite résine comme définies selon l'invention comme liant dans des compositions de revêtements en milieu solvant organique, en particulier dans les compositions de revêtements réticulables, est un autre objet particulier couvert par la présente invention. 15 Selon une première option, ladite utilisation concerne des compositions de revêtements à comportement « monocomposant » pour métal, en particulier pour revêtement de feuille métallique (autrement dit « coil »). Un comportement « monocomposant » signifie que, malgré la présence de 2 composants réactifs (résine et agent réticulant), la composition réticulable reste stable au stockage à l'ambiante. C'est le 20 cas d'agents réticulants bloqués comme les isocyanates bloqués ou les silanes bloqués alcoxy qui ne peuvent réagir sans déblocage préalable par chauffage ou hydrolyse. De même, les mélamines sont convenables comme agent réticulant pour ce type de composition avec des polyesters hydroxyles car la réaction n'a lieu qu'après chauffage préalable. 25 Plus particulièrement, il peut s'agir de revêtement primaire, de finition, d'envers de bande ou de monocouche. Selon une autre utilisation particulière, il peut s'agir aussi de revêtements en poudre. Selon une autre utilisation particulière, il s'agit de revêtements « bicomposants ». Une composition de revêtement « bicomposant » signifie que la réaction de réticulation 30 démarre dans le mélange de ladite résine avec l'agent réticulant et par conséquent, ledit mélange (addition de l'agent réticulant) se fait au moment de l'application finale. De préférence, ladite utilisation concerne un revêtement pigmenté pour l'augmentation du pouvoir couvrant (rendement) dudit revêtement. Le dernier objet de l'invention concerne le produit final obtenu qui est un revêtement, 35 lequel résulte de l'utilisation d'au moins une résine ou d'une solution de résine telles que définies ci-haut selon l'invention ou d'une composition de revêtement comme définie 3037589 6 également selon l'invention. Plus particulièrement et de préférence, ledit revêtement est un revêtement de feuille métallique (autrement dit de « coil »). Les exemples suivants sont exposés ci-après à titre d'illustration de l'invention et de ses performances et ne limitent nullement la portée de l'invention. 5 Partie expérimentale : 1) Préparation de la résine pour revêtement primaire 1.1) Matières premières utilisées 10 Tableau 1 : Matières premières utilisées Nom Nom Fournisseur Fonction Nature de la Composition type selon l'invention commercial chimique technique fonction / fonctionnalité PAN Anhydride phtalique Polynt Monomère Carboxy/2 Diacide bl) EG Ethylène Dow Monomère Hydroxy/2 Diol a3) glycol NPG Néopentyl glycol Perstorp Monomère Hydroxy/2 Diol a2) BEPD Butyl éthyl Perstorp Monomère Hydroxy/2 Diol al) propane diol AA Acide Bayer Monomère Carboxy/2 Diacide b2) Adipique HDD 1-6 Perstorp Monomère Hydroxy/2 Diol a3) Hexane diol Solvarexe 9 Solvant Total Solvant de la Solvant de la aromatique résine résine BG Butyl Brenntag Solvant de la Solvant de la glycol résine résine Fascat® 4100 Oxyde de PMC Catalyseur Catalyseur monobutyl Organometallix étain Xylène Xylène Total Solvant entraineur azéotropique Solvant entraineur azéotropique 3037589 7 1.2) Mode opératoire de préparation de la résine : selon l'invention (exemple 1) et essai comparatif 1 sans BEPD Dans un réacteur de 1.5 I en verre équipé : d'une colonne à distiller de type Vigreux surmontée d'un séparateur Dean Stark, 5 d'une canne plongeante pour introduire l'azote, d'une sonde de température, on charge les monomères en quantités telles que décrites dans le tableau 2. La synthèse a lieu à 220°C maximum en présence d'un catalyseur (Fascat® 4100 : 0,08 g) et de xylène comme entraineur azéotropique (30 g) pour éliminer l'eau de la 10 réaction. La résine selon l'invention (exemple 1) est diluée dans du Solvarex® 9 pur et dans un mélange Solvarex® 9/ butylglycol (70/30) pour la résine de l'essai comparatif 1. Les caractéristiques des deux résines sont données dans le tableau 2. 15 Tableau 2 : Compositions et caractéristiques des résines (hors solvant, catalyseur et entraineur azéotropique) selon l'invention (exemple 1) et essai comparatif 1 Essai comparatif 1 Essai selon l'invention (exemple 1) Anhydride phtalique 706 555 Ethylène glycol 84 83 Néopentyl glycol 210 121 BEPD 80 (Butyl éthyl propanediol) 1,6 Hexanediol 131 Acide adipique 30 TOTAL 1000 1000 Indice d'hydroxy 30 37 (mg KOH/g) (Méthode ISO 2554) 3037589 8 Indice d'acide 4 4 (mg KOH/g) (Méthode ISO 2114) Extrait sec (%) 64,3 76 (Méthode ISO 3251) Viscosité Brookfield à 3500 11700 25°C (mPa.$) (Méthode ISO 3219) à l'extrait sec indiqué 2) Préparation de la résine pour revêtement de finition 2.1) Matières premières utilisées 5 Tableau 3 : Matières premières utilisées Nom Nom chimique Fournisseur Fonction Nature de la Composition commercial technique fonction / type selon fonctionnalité l'invention PAN Anhydride Polynt Monomère Carboxy/2 Diacide bl) phtalique AA Acide adipique Bayer Monomère Carboxy/2 Diacide b2) Glycérine Glycérol Oleon Monomère Hydroxy/3 Polyol a4) NPG Néopentyl glycol Perstorp Monomère Hydroxy/2 Diol a2) BEPD Butyl éthyl Perstorp Monomère Hydroxy/2 Diol al) propane diol TMP Triméthylol Perstorp Monomère Hydroxy/3 Polyol a4) propane Solvarex® 9 Solvant Total Solvant de la Solvant de la aromatique résine résine BG Butyl glycol Brenntag Solvant de la Solvant de la résine résine Fascat® Oxyde de PMC Catalyseur Catalyseur 4100 monobutyl étain Organometallix Xylène Xylène Total Solvant Solvant entraineur entraineur azéotropique azéotropique 3037589 9 2.2) Mode opératoire de préparation de la résine : selon l'invention (exemple 2) et essai comparatif 2 sans BEPD Le mode opératoire utilisé est identique à celui décrit dans le mode opératoire au point 1.2) ci-dessus (les proportions sont données dans le tableau 4). 5 La résine selon l'invention (exemple 2) est diluée dans du Solvarex® 9 pur et dans un mélange Solvarex® 9/ butylglycol (70/30) pour la résine de l'essai comparatif 2. Les caractéristiques des 2 résines sont également données dans le tableau 4. Tableau 4 : Compositions et caractéristiques des résines (hors solvant, catalyseur 10 et entraineur azéotropique) selon l'invention et essai comparatif Essai comparatif 2 Essai selon l'invention (exemple 2) Anhydride phtalique 418 390 Glycérol 15 Néopentyl glycol 343 340 Triméthylol propane 77 Acide adipique 162 171 BEPD 84 (Butyl éthyl propanediol) TOTAL 1000 1000 Indice d'hydroxy 55 60 (mg KOH/g) (Méthode ISO 2554) Indice d'acide 4 1,5 (mg KOH/g) (Méthode ISO 2114) Extrait sec (%) 65,5 75,7 (Méthode ISO 3251) Viscosité Brookfield à 3500 5800 25°C (mPa.$) (Méthode ISO 3219) à l'extrait sec indiqué 3037589 10 3) Préparation de la résine pour revêtement d'envers de bande (ou « backer ») 3.1) Matières premières utilisées Tableau 5 : Matières premières utilisées Nom Nom Fournisseur Fonction Nature de la Composition commercial chimique technique fonction/ type selon fonctionnalité l'invention PAN Anhydride Polynt Monomère Carboxy/2 Diacide bl) phtalique AA Acide adipique Bayer Monomère Carboxy/2 Diacide b2) EG Ethylène Dow Monomère Hydroxy/2 Diol a3) glycol NPG Néopentyl Perstorp Monomère Hydroxy/2 Diol a2) glycol BEPD Butyl éthyl Perstorp Monomère Hydroxy/2 Diol al) propane diol TMP Triméthylol Perstorp Monomère Hydroxy/3 Polyol a4) propane Solvarex® 9 Solvant Total Solvant de la Solvant de la (coupe) résine résine aromatique C9 BG Butyl glycol Brenntag Solvant de la Solvant de la résine résine Fascat® 4100 Oxyde de PMC Catalyseur Catalyseur monobutyl Organometallix étain Xylène Xylène Total Solvant Solvant entraineur entraineur azéotropique azéotropique 5 3.2) Mode opératoire de préparation de la résine : selon l'invention (exemple 3) et essai comparatif 3 sans BEPD Le mode opératoire utilisé est identique à celui décrit au point 1.2) (les quantités sont données dans le tableau 6). 10 La résine selon l'invention (exemple 3) est diluée dans du Solvarex® 9 pur et dans un mélange Solvarex® 9/ butylglycol (70/30) pour la résine de l'essai comparatif 3. 3037589 11 Tableau 6 : Compositions et caractéristiques des résines (hors solvant, catalyseur et entraineur azéotropique) selon l'invention (exemple 3) et essai comparatif 3 Essai comparatif 3 Essai selon l'invention (exemple 3) Anhydride phtalique 370 368 Ethylène glycol 48 Néopentyl glycol 278 240 Triméthylol propane 219 99 Acide adipique 133 140 BEPD 105 (Butyl éthyl propanediol) TOTAL 1000 1000 Indice d'hydroxy 150 154 (mg KOH/g) (Méthode ISO 2554) Indice d'acide 6 4 (mg KOH/g) (Méthode ISO 2114) Extrait sec (%) 67,5 76 (Méthode ISO 3251) Viscosité Brookfield à 25°C 3800 4100 (mPa.$) (Méthode ISO 3219) à l'extrait sec indiqué 4) Application des résines dans des peintures pour feuille métallique 5 4.1) Feuille métallique et conditions d'application du revêtement/conditionnement avant tests La tôle utilisée pour les essais est une tôle en acier galvanisée de 0,75 millimètre d'épaisseur prétraitée avec une solution de chromate. 3037589 12 La peinture est appliquée à l'aide d'un applicateur type Bar Coater. Trois types d'application sont réalisés : - revêtement primaire, - revêtement de finition (« top coat »), 5 - revêtement d'envers de bande (« backer »). L'épaisseur du revêtement de finition et du revêtement d'envers de bande (« backer ») sur la tôle métallique est de 20 pm. Dans le cas du revêtement de finition (« top coat »), la peinture est appliquée sur une tôle métallique enduite d'un revêtement primaire de 5 pm d'épaisseur. 10 La tôle ainsi revêtue est introduite dans un four ventilé. Le tableau 7 ci-dessous donne les conditions de réticulation en fonction du type de revêtement à 385°C. Tableau 7 : conditions de réticulation T (°C) du four Pic de T (°C) sur le Durée (s) métal Primaire 360 224 60 Top Coat 385 232 52 Backer 385 232 52 La peinture en tant que revêtement primaire et d'envers de bande sur le métal et appliquée sur un Primaire en tant que revêtement de finition, est évaluée grâce aux tests de performances suivants, après conditionnement des panneaux d'essais dans une salle climatisée à 23°C ± 2° où l'humidité est contrôlée à 50% ± 5% : Résistance à la méthyl éthyl cétone (en s) ou à la méthyl isobutyl cétone (en s) Charge 1 Kg (MEK) ou 500 g (MIBK) / TABER linéaire Voir description ci-dessous Test d'emboutissage (mm) NF EN ISO 1520 Test d'adhérence NF EN ISO 2409 Adhérence NF EN 13523-6 + embouti 6 mm Adhérence + embouti 6 mm NF EN 13523-6 + 30 min à 90°C 15 20 3037589 13 Test de pliage en T NF EN 13523-7 Dureté PERSOZ (s) NF EN ISO 1522 Rendement (g/m2) Voir ci-dessous formule Gain de rendement (%) La méthode de résistance au solvant indiquée consiste à faire des allers-retours sur la tôle revêtue avec un dispositif d'abrasimètre TABER imbibé dudit solvant et de noter le temps (en s) au bout duquel on observe une dégradation du revêtement. 5 Le rendement est calculé selon la formule suivante à partir de la densité sèche de peinture, l'extrait sec et épaisseur de couche : Rendement (en g/m2) = 100 multiplié par la « densité de peinture sèche (g/m3) » multiplié par « l'épaisseur de la couche de peinture (m) » et le tout divisé par « l'Extrait sec de la peinture (%) ». 10 4.2) Formulation et préparation d'une peinture pour revêtement primaire Tableau 8 : Formulation de la peinture Fonction Fournisseur Nom chimique Résine dans solvant 266 (1) Liant testé voir pt 1.2) et tableau 2 Polyester (selon invention exemple 1 ou comparatif 1) Solvarex® 10 LN 38 (2) Solvant Total Hydrocarbure aromatique BUTYLDIGLYCOL 38 (3) Solvant Brenntag Ether alcool DISPERBYK® 161 5 (4) Agent dispersant BYK Polymère bloc KRONOS® 2360 81 (5) Pigment KRONOS Oxyde de titane BAYFERROX® 5,5 (6) Pigment BAYER/ Oxyde de fer LANXESS SHIELDEX® C 303 36 (7) Pigment GRACE Silice anticorrosif K-WHITE G 105 36 (8) Pigment TAYCA Aluminium triphosphate anticorrosif POLSPERSE® 10 53 (9) Charge IMERYS Kaolin Aerosil® R 972 10 (10) Additif rhéologique EVONIK Silice 3037589 14 Résine dans solvant 247 (11) Liant testé voir pt 1.2) et tableau 2 Polyester (selon invention exemple 1 et comparatif 1) CYMEL® 303 LF 50,5 (12) Réticulant ALLNEX Mélamine APTS (12,5% 7,9 (13) Catalyseur BASF Acide para toluène butanol w/w) sulfonique Solvarex® 10 LN 59,5 (14) Solvant Total Hydrocarbure (coupe) aromatique en Cio BUTYLDIGLYCOL 59,5 (15) Solvant Brenntag Ether alcool EPIKOTE® 828 7,3 (16) Liant Dow Résine époxy Total 1000 Dans un bécher de 1 litre thermostaté à température ambiante, on introduit dans cet ordre, les composés (1), (2), (3), (4), (5), (6), (7), (8), (9) et (10). Ce mélange est mis sous agitation à l'aide d'un agitateur type Dispermat, puis dispersé pendant 30 minutes à 3500 5 tours/minutes en présence de billes en verre pour faciliter la dispersion des pigments. Après élimination des billes pour le tamisage, sous agitation à 1000 tours/minute, on ajoute le reste du liant (11), les composés (12), (13) et (16). Toujours sous agitation à 1000 tours/minutes, la viscosité de la peinture est ajustée grâce à l'ajout de (14) et (15). La peinture satinée obtenue présente les caractéristiques suivantes (tableau 9). 10 Tableau 9 : Caractéristiques de la peinture Densité (g/cm3) 1,23 Solide en poids (%) 57,9 (comparatif 1) 64,5 (invention exemple 1) COV (g/1) 497(comparatif 1) 428 (invention exemple 1) CPV (%) 18 Viscosité Cône plan à 25°C (m.Pas) 410 (comparatif 1) 400 (invention exemple 1) COV : Composés Organiques Volatiles CPV : Concentration Pigmentaire Volumique 3037589 15 4.2.1) Résultats applicatifs : propriétés mécaniques Tableau 10 : Résultats applicatifs Comparatif 1 Invention exemplel Résistance à la méthyl isobutyl cétone (en s) Charge 500 g / TABER linéaire 240 > 240 > 240 s 120 s ± 10 Test d'emboutissage 11,4 11,2 7,4 10,2 (mm) Test d'adhérence 0 0 0 0 Adhérence 0 0 2 0 + embouti 6 mm Adhérence + embouti 6 0 0 5 2-3 mm + 30 min à 90°C 3037589 18 Test de pliage en T 2,5T 2T 4T 3,5T Dureté PERSOZ (s) 223 187 267 242 Rendement (g/m2) 53,8 46,5 53,9 48,5 Gain de rendement (%) 0 13,5 0 10,1 REVENDICATIONS1. Résine polyester porteuse d'au moins deux fonctions parmi hydroxy et/ou carboxy, caractérisée en ce qu'elle a comme composants : A) un composant polyol comprenant : al) au moins un diol porteur d'au moins deux substituants latéraux alkyles en C2 à C4, en particulier avec lesdits alkyles étant différents, de préférence ledit diol étant en C3 à C6, plus préférentiellement en Ca ou 04, a2) au moins un diol porteur d'au moins un substituant latéral méthyle, en particulier de deux substituants latéraux méthyles, de préférence ledit diol étant en C3 à 06, plus préférentiellement en Ca ou 04, a3) en option, au moins un diol linéaire en C2 à 06, porteur d'aucun substituant (alkyl) latéral, a4) en option, au moins un polyol de fonctionnalité > 2 et de préférence de fonctionnalité de 3 ou 4, plus préférentiellement de 3 et B) un composant polyacide comprenant : 131) au moins un diacide aromatique ou son anhydride, de préférence représentant de 20 à 75% en poids de ladite résine b2) au moins un diacide aliphatique linéaire, en C4 à C10, de préférence de 04 à 08, b3) en option, un diacide cycloaliphatique de préférence avec le rapport molaire b1/b2 allant de 1/1 à 4/1, ladite résine étant exempte de tout monoacide et de tout monoalcool gras insaturé. 2. Résine polyester selon la revendication 1, caractérisée en ce que ledit diol al) est choisi parmi : 2-butyl, 2-éthyl 1,3-propane diol, 2-butyl, 2-éthyl, 1,2-propane diol, 2,3- diméthyl, 2,3-butane diol, 2-éthyl, 2-méthy1-1,3 propanediol, 1-éthyl, 2-méthyl 1,3 propanediol et de préférence le 2-butyl, 2-éthyl 1,3-propane diol. 3. Résine selon la revendication 1 ou 2, caractérisé en ce que ledit diol al) représente au moins 3%, de préférence au moins 5% en poids de ladite résine. 4. Résine selon la revendication 3, caractérisée en ce que ledit diol al) représente de 3 à 25%, de préférence de 5 à 20%, plus préférentiellement de 5 à 15% en poids de ladite résine. 5. Résine selon l'une des revendications 1 à 4, caractérisée en ce que a3) est présent et que le rapport molaire a1/(a1+a2+a3) varie de 0,1 à 0,4, de préférence de 0,1 à 0,3. 3037589 20 6. Résine selon l'une des revendications 1 à 5, caractérisée en ce que ledit polyol a2) est un diol sélectionné parmi : néopentyl glycol (2,2-diméthyl 1,3-propanediol) ou le diméthyl butane diol et de préférence le néopentyl glycol. 7. Résine selon la revendication 6, caractérisée en ce que le taux en poids dudit polyol 5 a2) est inférieur à 75% en poids dudit composant polyol A). 8. Résine selon l'une des revendications 1 à 7, caractérisée en ce que ledit polyol a4) est présent en plus de al), a2) et a3) dans ledit composant polyol A), avec la structure de ladite résine polyester étant ramifiée (ou branchée). 9. Résine selon l'une des revendications 1 à 8, caractérisée en ce que le composant 10 acide B) de ladite résine comprend au moins un diacide carboxylique cycloaliphatique b3) ou son anhydride. 10. Résine selon l'une des revendications 1 à 9, caractérisée en ce que ladite résine a un indice hydroxy ou un indice carboxy ou un indice global hydroxy + carboxy allant de 10 à 200, de préférence de 15 à 175 mg KOH/g. 15 11. Résine selon l'une des revendications 1 à 10, caractérisée en ce que ladite résine est hydroxylée. 12. Résine selon l'une des revendications 1 à 11, caractérisée en ce qu'elle a une température de transition vitreuse mesurée par DSC à 10°C/min, de -10°C à 50°C, de préférence de 0°C à 30°C et une Mn (calculée) allant de 1000 à 10000. 20 13. Solution de résine caractérisée en ce qu'elle comprend au moins une résine telle que définie selon l'une des revendications 1 à 12 et un solvant organique de ladite résine. 14. Composition réticulable de liant, caractérisée en ce qu'elle comprend comme liant au moins une résine polyester telle que définie selon l'une des revendications 1 à 12. 15. Composition selon la revendication 14, caractérisée en ce qu'elle comprend au 25 moins un solvant organique avec le taux de ladite résine allant de 60% à 90%, de préférence de 65 à 85% par rapport au poids total résine avec solvant. 16. Composition selon l'une des revendications 14 ou 15, caractérisée en ce qu'elle est une composition de revêtement, en particulier pour feuilles métalliques. 17. Composition selon la revendication 16, caractérisée en ce qu'en plus de ladite résine 30 elle comprend au moins un agent réticulant, porteur de groupements réactifs avec les groupements hydroxyles et/ou carboxyles portés par ladite résine. 18. Composition selon la revendication 17, caractérisée en ce que ledit agent réticulant est sélectionné parmi la mélamine ou un polyisocyanate, en particulier polyisocyanate bloqué ou un polyanhydride ou un polysilane, en particulier polysilane bloqué par alcoxy 35 quand ladite résine est hydroxylée ou ledit agent réticulant est sélectionné parmi les polyépoxydes ou polyols quand ladite résine est carboxylée. 3037589 21 19. Composition selon l'une des revendications 14 à 18, caractérisée en ce qu'il s'agit d'une composition de revêtement en milieu solvant organique, en particulier d'une composition de peinture ou de vernis, plus particulièrement pour surfaces métalliques. 20. Composition selon l'une des revendications 14 à 19, caractérisée en ce qu'elle 5 comprend en plus de ladite résine, un solvant organique et au moins un pigment. 21. Utilisation d'une résine telle que définie selon l'une des revendications 1 à 12 ou d'une solution de résine telle que définie selon la revendication 13, comme liant dans des compositions de revêtements en milieu solvant organique, en particulier dans les compositions de revêtements réticulables. 10 22. Utilisation selon la revendication 21, caractérisée en ce qu'il s'agit de compositions de revêtements à comportement « monocomposant » pour métal, en particulier pour revêtement de feuille métallique (« coil »). 23. Utilisation selon la revendication 21 ou 22, caractérisée en ce qu'il s'agit de revêtement primaire, de finition, d'envers de bande ou de monocouche. 15 24. Utilisation selon la revendication 21 ou 22, caractérisée en ce qu'il s'agit de revêtements en poudre. 25. Utilisation selon la revendication 23 ou 24, caractérisée en ce qu'il s'agit de revêtements « bicomposants ». 26. Utilisation selon l'une des revendications 21 à 25, caractérisée en ce que ledit 20 revêtement est pigmenté et que ladite utilisation concerne l'augmentation du pouvoir couvrant dudit revêtement. 27. Revêtement caractérisé en ce qu'il résulte de l'utilisation d'au moins une résine telle que définie selon l'une des revendications 1 à 12, d'une solution de résine telle que définie selon la revendication 13 ou d'une composition de revêtement telle que définie selon l'une 25 des revendications 14 à 20. 28. Revêtement selon la revendication 27, caractérisé en ce qu'il s'agit de revêtement de feuille métallique (« coil »).